(57)【要約】【課題】優れた低温定着性を維持しながら、連続印字によるトナー漏れを抑制でき、且つ、連続印字における印字耐久性及び細線再現性に優れる静電荷像現像剤を提供する。【解決手段】結着樹脂、着色剤、及び帯電制御剤を含む着色樹脂粒子、並びに外添剤を含む静電荷像現像剤であって、前記外添剤として、個数平均一次粒径が３６〜３００ｎｍであり、且つ球形度が１．００〜１．２０である球形無機微粒子Ａ、及び、平均長径が２００〜１，５００ｎｍであり、且つアスペクト比が３〜２０である針状酸化亜鉛微粒子を含有することを特徴とする静電荷像現像剤。【選択図】なし【特許請求の範囲】
【請求項１】
結着樹脂、着色剤、及び帯電制御剤を含む着色樹脂粒子、並びに外添剤を含む静電荷像現像剤であって、
前記外添剤として、
個数平均一次粒径が３６〜３００ｎｍであり、且つ球形度が１．００〜１．２０である球形無機微粒子Ａ、及び、
平均長径が２００〜１，５００ｎｍであり、且つアスペクト比が３〜２０である針状酸化亜鉛微粒子を含有することを特徴とする静電荷像現像剤。
【請求項２】
前記外添剤として、更に個数平均一次粒径が０．０５〜５μｍである脂肪酸金属塩微粒子を含有することを特徴とする請求項１に記載の静電荷像現像剤。
【請求項３】
前記外添剤として、更に個数平均一次粒径が７〜３５ｎｍの無機微粒子Ｂを含有することを特徴とする請求項１又は２に記載の静電荷像現像剤。
【請求項４】
前記針状酸化亜鉛微粒子のＢＥＴ比表面積が１〜５０ｍ２／ｇであることを特徴とする請求項１乃至３のいずれか一項に記載の静電荷像現像剤。
【発明の詳細な説明】
【技術分野】
【０００１】
本発明は、複写機、ファクシミリ、及びプリンター等の、電子写真法を利用した画像形成装置の現像に用いることが出来る静電荷像現像剤に関するものである。
【背景技術】
【０００２】
従来、一般的な電子写真法に用いられる現像剤においては、着色樹脂粒子表面に外添剤を付着させることにより、所望の流動性や帯電特性が得られる。外添剤としては、無機物、又は有機物からなる微粒子が広く一般的に使用されている。このような外添剤としては、従来から金属酸化物粒子や樹脂粒子、及びこれらを表面処理した物等が広く利用されてきた。中でもシリカ、チタニア、アルミナ、酸化亜鉛等の金属酸化物の粒子や脂肪酸金属塩の粒子、及びこれらを疎水化処理した物が特に多く用いられており、それらを複数種組み合わせて用いることも一般的に行われている。
【０００３】
例えば、特許文献１には、熱可塑性樹脂系のバインダー及び顔料を主成分とする粒子からなるトナー粒子の表面に、少なくともアミノ基もしくはエポキシ基のいずれか一方の有機基を有する変性シリコーンオイルが被覆された酸化亜鉛微粒子を付着させてなる静電現像トナーが開示され、カブリの少ない画像が得られ、耐久性に優れるトナーが得られることも開示されている。特許文献２には、着色粒子を含有する球形ポリエステル系樹脂粒子に、複数の疎水化された外添剤を外添して得られる負帯電性トナーにおいて、外添剤として、少なくとも負帯電性シリカ粒子、棒状多面体六方晶系酸化亜鉛粒子、及び正帯電性シリカ粒子を外添した負帯電性トナーが開示され、帯電安定性に優れ、トナー漏れやトナー飛散がなく、印字画像にムラが生じることがないことも開示されている。
【０００４】
特許文献３には、特定比率の処理量で正帯電処理及びシリコーンオイル処理された酸化亜鉛微粒子を含む外添剤によって表面処理されたトナー母粒子を含有する正帯電性トナーが開示され、長時間使用しても帯電量の低下が生じず、トナー飛散及びカブリの起こりにくい画像が得られることも開示されている。特許文献４には、結着樹脂、及び着色剤を含有する着色樹脂粒子、並びに外添剤を含有する静電荷像現像用正帯電性トナーにおいて、外添剤が特定粒径及び摩擦帯電量の球形コロイダルシリカ微粒子、及び特定粒径のヒュームドシリカ微粒子を着色樹脂粒子に対して特定量含む静電荷像現像用正帯電性トナーが開示され、トナー補給時にカブリが少なく、経時的に安定した帯電性と流動性が付与でき、優れた細線再現性を有し、高温高湿環境下でも優れた印字耐久性が得られることも開示されている。
【０００５】
しかしながら、これらの特許文献に記載されたトナーでは、近年の高速印刷の要求に伴う、低温定着性を維持しながら、連続印字におけるトナー漏れを少なくすることについては何ら検討されていなかった。
【先行技術文献】
【特許文献】
【０００６】
【特許文献１】特開平９−３２５５１１号公報
【特許文献２】特開２００７−１２１４８１号公報
【特許文献３】特開２０１２−６８４９７号公報
【特許文献４】国際公開第２００９／４４６８９号パンフレット
【発明の概要】
【発明が解決しようとする課題】
【０００７】
本発明の課題は、優れた低温定着性を維持しながら、連続印字によるトナー漏れを抑制でき、且つ、連続印字における印字耐久性及び細線再現性に優れる静電荷像現像剤を提供することにある。
【課題を解決するための手段】
【０００８】
本発明者らは、着色樹脂粒子と共に静電荷像現像用トナーを構成する外添剤について鋭意検討を重ねた結果、特定の粒径及び球形度を有する球形無機微粒子と、特定の長径及びアスペクト比を有する針状酸化亜鉛微粒子とを組み合わせることにより、上述の問題を解決出来ることを見出した。
【０００９】
すなわち、本発明によれば、結着樹脂、着色剤、及び帯電制御剤を含む着色樹脂粒子、並びに外添剤を含む静電荷像現像剤であって、前記外添剤として、個数平均一次粒径が３６〜３００ｎｍであり、且つ球形度が１．００〜１．２０である球形無機微粒子Ａ、及び、平均長径が２００〜１，５００ｎｍであり、且つアスペクト比が３〜２０である針状酸化亜鉛微粒子を含有することを特徴とする静電荷像現像剤が提供される。
【００１０】
本発明においては、前記外添剤として、更に個数平均一次粒径が０．０５〜５μｍである脂肪酸金属塩微粒子を含有することが好ましい。
【００１１】
本発明においては、前記外添剤として、更に個数平均一次粒径が７〜３５ｎｍの無機微粒子Ｂを含有することが好ましい。
【００１２】
本発明においては、前記針状酸化亜鉛微粒子のＢＥＴ比表面積が１〜５０ｍ２／ｇであることが好ましい。
【発明の効果】
【００１３】
上記の如き本発明の静電荷像現像剤によれば、外添剤として、特定の個数平均一次粒径及び球形度を有する球形無機微粒子Ａ、及び特定の平均長径及びアスペクト比を有する針状酸化亜鉛微粒子を含有することにより、優れた低温定着性を発揮し、常温常湿（Ｎ／Ｎ）環境下における印字耐久性及び細線再現性に優れ、且つ、トナー漏れの発生が極めて少ないトナーが提供される。
【発明を実施するための形態】
【００１４】
本発明の静電荷像現像剤は、結着樹脂、着色剤、及び帯電制御剤を含む着色樹脂粒子、並びに外添剤を含む静電荷像現像剤であって、前記外添剤として、個数平均一次粒径が３６〜３００ｎｍであり、且つ球形度が１．００〜１．２０である球形無機微粒子Ａ、及び、平均長径が２００〜１，５００ｎｍであり、且つアスペクト比が３〜２０である針状酸化亜鉛微粒子を含有することを特徴とする。
【００１５】
以下、本発明の静電荷像現像剤（以下、「トナー」と称することがある。）について説明する。
本発明のトナーは、結着樹脂、着色剤、及び帯電制御剤を含有する着色樹脂粒子、並びに外添剤を含有する。
以下、本発明に用いられる着色樹脂粒子の製造方法、当該製造方法により得られる着色樹脂粒子、当該着色樹脂粒子を用いた本発明のトナーの製造方法及び本発明のトナーについて、順に説明する。
【００１６】
１．着色樹脂粒子の製造方法
一般に、着色樹脂粒子の製造方法は、粉砕法等の乾式法、並びに乳化重合凝集法、懸濁重合法、及び溶解懸濁法等の湿式法に大別され、画像再現性等の印字特性に優れたトナーが得られ易いことから湿式法が好ましい。湿式法の中でも、ミクロンオーダーで比較的小さい粒径分布を持つトナーを得やすいことから、乳化重合凝集法、及び懸濁重合法等の重合法が好ましく、重合法の中でも懸濁重合法がより好ましい。
【００１７】
上記乳化重合凝集法は、乳化させた重合性単量体を重合し、樹脂微粒子エマルションを得て、着色剤分散液等と凝集させ、着色樹脂粒子を製造する。また、上記溶解懸濁法は、結着樹脂や着色剤等のトナー成分を有機溶媒に溶解又は分散した溶液を水系媒体中で液滴形成し、当該有機溶媒を除去して着色樹脂粒子を製造する方法であり、それぞれ公知の方法を用いることができる。
【００１８】
本発明の着色樹脂粒子は、湿式法、または乾式法を採用して製造することが出来る。湿式法の中でも好ましい懸濁重合法を採用し、以下のようなプロセスにより行われる。
【００１９】
（Ａ）懸濁重合法
（Ａ−１）重合性単量体組成物の調製工程
まず、重合性単量体、着色剤、及び帯電制御剤、さらに必要に応じて添加される離型剤等のその他の添加物を混合し、重合性単量体組成物の調製を行う。重合性単量体組成物を調製する際の混合には、例えば、メディア式分散機を用いる。
【００２０】
本発明で重合性単量体は、重合可能な官能基を有するモノマーのことをいい、重合性単量体が重合して結着樹脂となる。重合性単量体の主成分として、モノビニル単量体を使用することが好ましい。モノビニル単量体としては、例えば、スチレン；ビニルトルエン、及びα−メチルスチレン等のスチレン誘導体；アクリル酸、及びメタクリル酸；アクリル酸メチル、アクリル酸エチル、アクリル酸プロピル、アクリル酸ブチル、アクリル酸２−エチルヘキシル、及びアクリル酸ジメチルアミノエチル等のアクリル酸エステル；メタクリル酸メチル、メタクリル酸エチル、メタクリル酸プロピル、メタクリル酸ブチル、メタクリル酸２−エチルヘキシル、及びメタクリル酸ジメチルアミノエチル等のメタクリル酸エステル；アクリロニトリル、及びメタクリロニトリル等のニトリル化合物；アクリルアミド、及びメタクリルアミド等のアミド化合物；エチレン、プロピレン、及びブチレン等のオレフィン；が挙げられる。これらのモノビニル単量体は、それぞれ単独で、あるいは２種以上組み合わせて用いることができる。これらのうち、モノビニル単量体として、スチレン、スチレン誘導体、及びアクリル酸エステル若しくはメタクリル酸エステルが、好適に用いられる。
【００２１】
ホットオフセット改善及び保存性改善のために、モノビニル単量体とともに、任意の架橋性の重合性単量体を用いることが好ましい。架橋性の重合性単量体とは、２つ以上の重合可能な官能基を持つモノマーのことをいう。架橋性の重合性単量体としては、例えば、ジビニルベンゼン、ジビニルナフタレン、及びこれらの誘導体等の芳香族ジビニル化合物；エチレングリコールジメタクリレート、及びジエチレングリコールジメタクリレート等の２個以上の水酸基を持つアルコールに炭素−炭素二重結合を有するカルボン酸が２つ以上エステル結合したエステル化合物；Ｎ，Ｎ−ジビニルアニリン、及びジビニルエーテル等の、その他のジビニル化合物；３個以上のビニル基を有する化合物；等を挙げることができる。これらの架橋性の重合性単量体は、それぞれ単独で、あるいは２種以上組み合わせて用いることができる。
本発明では、架橋性の重合性単量体を、モノビニル単量体１００質量部に対して、通常、０．１〜５質量部、好ましくは０．３〜２質量部の割合で用いることが望ましい。
【００２２】
また、さらに、重合性単量体の一部として、マクロモノマーを用いると、得られるトナーの保存性と低温での定着性とのバランスが良好になるので好ましい。マクロモノマーは、分子鎖の末端に重合可能な炭素−炭素不飽和二重結合を有するもので、数平均分子量が、通常、１，０００〜３０，０００の反応性の、オリゴマー又はポリマーである。マクロモノマーは、モノビニル単量体を重合して得られる重合体のガラス転移温度（以下、「Ｔｇ」と称することがある。）よりも、高いＴｇを有する重合体を与えるものが好ましい。マクロモノマーは、モノビニル単量体１００質量部に対して、好ましくは０．０３〜５質量部、さらに好ましくは０．０５〜１質量部用いることが望ましい。
【００２３】
本発明では、着色剤を用いるが、カラートナーを作製する場合、ブラック、シアン、イエロー、マゼンタの着色剤を用いることができる。
ブラック着色剤としては、例えば、カーボンブラック、チタンブラック、並びに酸化鉄亜鉛、及び酸化鉄ニッケル等の磁性粉等を用いることができる。
【００２４】
シアン着色剤としては、例えば、銅フタロシアニン化合物、その誘導体、及びアントラキノン化合物等が利用できる。具体的には、Ｃ．Ｉ．ピグメントブルー２、３、６、１５、１５：１、１５：２、１５：３、１５：４、１６、１７：１、及び６０等が挙げられる。
【００２５】
イエロー着色剤としては、例えば、モノアゾ顔料、及びジスアゾ顔料等のアゾ系顔料、縮合多環系顔料等の化合物が用いられ、Ｃ．Ｉ．ピグメントイエロー３、１２、１３、１４、１５、１７、６２、６５、７３、７４、８３、９３、９７、１２０、１３８、１５５、１８０、１８１、１８５、１８６、及び２１３等が挙げられる。
【００２６】
マゼンタ着色剤としては、例えば、モノアゾ顔料、及びジスアゾ顔料等のアゾ系顔料、縮合多環系顔料等の化合物が用いられ、Ｃ．Ｉ．ピグメントレッド３１、４８、５７：１、５８、６０、６３、６４、６８、８１、８３、８７、８８、８９、９０、１１２、１１４、１２２、１２３、１４４、１４６、１４９、１５０、１６３、１７０、１８４、１８５、１８７、２０２、２０６、２０７、２０９、２３７、２３８、２５１、２５４、２５５、２６９及びＣ．Ｉ．ピグメントバイオレット１９等が挙げられる。
【００２７】
本発明では、各着色剤は、それぞれ単独で、あるいは２種以上組み合わせて用いることができる。着色剤の量は、モノビニル単量体１００質量部に対して、好ましくは１〜１０質量部である。
【００２８】
本発明においては、トナーの帯電性を向上させるために、正帯電性又は負帯電性の帯電制御剤を用いる。
帯電制御剤としては、一般にトナー用の帯電制御剤として用いられているものであれば、特に限定されないが、帯電制御剤の中でも、重合性単量体との相溶性が高く、安定した帯電性（帯電安定性）をトナー粒子に付与させることができることから、正帯電性又は負帯電性の帯電制御樹脂が好ましく、さらに、正帯電性トナーを得る観点からは、正帯電性の帯電制御樹脂がより好ましく用いられる。本発明のトナーは、正帯電性トナーであることが好ましい。
正帯電性の帯電制御剤としては、ニグロシン染料、４級アンモニウム塩、トリアミノトリフェニルメタン化合物及びイミダゾール化合物、並びに、好ましく用いられる帯電制御樹脂としてのポリアミン樹脂、並びに４級アンモニウム基含有共重合体、及び４級アンモニウム塩基含有共重合体等が挙げられる。
負帯電性の帯電制御剤としては、Ｃｒ、Ｃｏ、Ａｌ、及びＦｅ等の金属を含有するアゾ染料、サリチル酸金属化合物及びアルキルサリチル酸金属化合物、並びに、好ましく用いられる帯電制御樹脂としてのスルホン酸基含有共重合体、スルホン酸塩基含有共重合体、カルボン酸基含有共重合体及びカルボン酸塩基含有共重合体等が挙げられる。
本発明では、帯電制御剤を、モノビニル単量体１００質量部に対して、通常、０．０１〜１０質量部、好ましくは０．０３〜８質量部の割合で用いることが望ましい。帯電制御剤の添加量が、０．０１質量部未満の場合にはカブリが発生することがある。一方、帯電制御剤の添加量が１０質量部を超える場合には印字汚れが発生することがある。
【００２９】
定着時におけるトナーの定着ロールからの離型性を改善する観点から、重合性単量体組成物には、離型剤を添加することが好ましい。離型剤としては、一般にトナーの離型剤として用いられるものであれば、特に制限無く用いることができる。
【００３０】
上記離型剤は、エステルワックス及び炭化水素系ワックスの少なくともいずれか１つを含有することが好ましい。これらのワックスを離型剤として使用することにより、低温定着性と保存性とのバランスを好適にすることができる。
本発明において離型剤として好適に用いられるエステルワックスは、多官能エステルワックスがより好適であり、例えば、ペンタエリスリトールテトラパルミネート、ペンタエリスリトールテトラベヘネート、ペンタエリスリトールテトラステアレート等のペンタエリスリトールエステル化合物；ヘキサグリセリンテトラベヘネートテトラパルミネート、ヘキサグリセリンオクタベヘネート、ペンタグリセリンヘプタベヘネート、テトラグリセリンヘキサベヘネート、トリグリセリンペンタベヘネート、ジグリセリンテトラベヘネート、グリセリントリベヘネート等のグリセリンエステル化合物；ジペンタエリスリトールヘキサミリステート、ジペンタエリスリトールヘキサパルミネート等のジペンタエリスリトールエステル化合物；等が挙げられる。
【００３１】
本発明において離型剤として好適に用いられる炭化水素系ワックスは、ポリエチレンワックス、ポリプロピレンワックス、フィッシャートロプシュワックス、石油系ワックス等が挙げられ、中でも、フィッシャートロプシュワックス、石油系ワックスが好ましく、石油系ワックスがより好ましい。
炭化水素系ワックスの数平均分子量は、３００〜８００であることが好ましく、４００〜６００であることがより好ましい。また、ＪＩＳ  Ｋ２２３５  ５．４で測定される炭化水素系ワックスの針入度は、１〜１０であることが好ましく、２〜７であることがより好ましい。
【００３２】
上記離型剤の他にも、例えば、ホホバ等の天然ワックス；オゾケライト等の鉱物系ワックス；等を用いることができる。
離型剤は、上述した１種又は２種以上のワックスを組み合わせて用いてもよい。
上記離型剤は、モノビニル単量体１００質量部に対して、好ましくは０．１〜３０質量部用いられ、更に好ましくは１〜２０質量部用いられる。
【００３３】
その他の添加物として、重合して結着樹脂となる重合性単量体を重合する際に、分子量調整剤を用いることが好ましい。
分子量調整剤としては、一般にトナー用の分子量調整剤として用いられているものであれば、特に限定されず、例えば、ｔ−ドデシルメルカプタン、ｎ−ドデシルメルカプタン、ｎ−オクチルメルカプタン、及び２，２，４，６，６−ペンタメチルヘプタン−４−チオール等のメルカプタン類；テトラメチルチウラムジスルフィド、テトラエチルチウラムジスルフィド、テトラブチルチウラムジスルフィド、Ｎ，Ｎ’−ジメチル−Ｎ，Ｎ’−ジフェニルチウラムジスルフィド、Ｎ，Ｎ’−ジオクタデシル−Ｎ，Ｎ’−ジイソプロピルチウラムジスルフィド等のチウラムジスルフィド類；等が挙げられる。これらの分子量調整剤は、それぞれ単独で、あるいは２種以上を組み合わせて用いてもよい。
本発明では、分子量調整剤を、モノビニル単量体１００質量部に対して、通常０．０１〜１０質量部、好ましくは０．１〜５質量部の割合で用いることが望ましい。
【００３４】
（Ａ−２）懸濁液を得る懸濁工程（液滴形成工程）
本発明では、少なくとも重合性単量体、着色剤、及び帯電制御剤を含む重合性単量体組成物を、分散安定化剤を含む水系媒体中に分散させ、重合開始剤を添加した後、重合性単量体組成物の液滴形成を行う。液滴形成の方法は特に限定されないが、例えば、（インライン型）乳化分散機（太平洋機工社製、商品名：マイルダー）、高速乳化分散機（プライミクス株式会社製、商品名：Ｔ．Ｋ．ホモミクサー  ＭＡＲＫ  ＩＩ型）等の強攪拌が可能な装置を用いて行う。
【００３５】
重合開始剤としては、過硫酸カリウム、及び過硫酸アンモニウム等の過硫酸塩：４，４’−アゾビス（４−シアノバレリック酸）、２，２’−アゾビス（２−メチル−Ｎ−（２−ヒドロキシエチル）プロピオンアミド）、２，２’−アゾビス（２−アミジノプロパン）ジヒドロクロライド、２，２’−アゾビス（２，４−ジメチルバレロニトリル）、及び２，２’−アゾビスイソブチロニトリル等のアゾ化合物；ジ−ｔ−ブチルパーオキシド、ベンゾイルパーオキシド、ｔ−ブチルパーオキシ−２−エチルヘキサノエート、ｔ−ブチルパーオキシジエチルアセテート、ｔ−ヘキシルパーオキシ−２−エチルブタノエート、ジイソプロピルパーオキシジカーボネート、ジ−ｔ−ブチルパーオキシイソフタレート、及びｔ−ブチルパーオキシイソブチレート等の有機過酸化物等が挙げられる。これらは、それぞれ単独で、あるいは２種以上組み合わせて用いることができる。これらの中で、残留重合性単量体を少なくすることができ、印字耐久性も優れることから、有機過酸化物を用いるのが好ましい。
【００３６】
有機過酸化物の中でも、開始剤効率がよく、残留する重合性単量体も少なくすることができることから、パーオキシエステルが好ましく、非芳香族パーオキシエステルすなわち芳香環を有しないパーオキシエステルがより好ましい。
【００３７】
重合開始剤は、前記のように、重合性単量体組成物が水系媒体中へ分散された後、液滴形成前に添加されても良いが、水系媒体中へ分散される前の重合性単量体組成物へ添加されても良い。
【００３８】
重合性単量体組成物の重合に用いられる、重合開始剤の添加量は、モノビニル単量体１００質量部に対して、好ましくは０．１〜２０質量部であり、さらに好ましくは０．３〜１５質量部であり、特に好ましくは１〜１０質量部である。
【００３９】
本発明において、水系媒体とは、水を主成分とする媒体のことを言う。
【００４０】
本発明において、水系媒体には、分散安定化剤を含有させることが好ましい。分散安定化剤としては、例えば、硫酸バリウム、及び硫酸カルシウム等の硫酸塩；炭酸バリウム、炭酸カルシウム、及び炭酸マグネシウム等の炭酸塩；リン酸カルシウム等のリン酸塩；酸化アルミニウム、及び酸化チタン等の金属酸化物；水酸化アルミニウム、水酸化マグネシウム、及び水酸化第二鉄等の金属水酸化物；等の無機化合物や、ポリビニルアルコール、メチルセルロース、及びゼラチン等の水溶性高分子；アニオン性界面活性剤；ノニオン性界面活性剤；両性界面活性剤；等の有機化合物が挙げられる。上記分散安定化剤は１種又は２種以上を組み合わせて用いることができる。
【００４１】
上記分散安定化剤の中でも、無機化合物、特に難水溶性の金属水酸化物のコロイドが好ましい。無機化合物、特に難水溶性の金属水酸化物のコロイドを用いることにより、着色樹脂粒子の粒径分布を狭くすることができ、また、洗浄後の分散安定化剤残存量を少なくできるため、得られるトナーが画像を鮮明に再現することができ、且つ環境安定性が優れたものとなる。
【００４２】
（Ａ−３）重合工程
上記（Ａ−２）のようにして、液滴形成を行い、得られた水系分散媒体を加熱し、重合を開始し、着色樹脂粒子の水分散液を形成する。
重合性単量体組成物の重合温度は、好ましくは５０℃以上であり、更に好ましくは６０〜９５℃である。また、重合の反応時間は好ましくは１〜２０時間であり、更に好ましくは２〜１５時間である。
【００４３】
着色樹脂粒子は、そのまま外添剤を添加して重合トナーとして用いてもよいが、この着色樹脂粒子をコア層とし、その外側にコア層と異なるシェル層を作ることで得られる、所謂コアシェル型（又は、「カプセル型」ともいう）の着色樹脂粒子とすることが好ましい。コアシェル型の着色樹脂粒子は、低軟化点を有する物質よりなるコア層を、それより高い軟化点を有する物質で被覆することにより、定着温度の低温化と保存時の凝集防止とのバランスを取ることができる。
【００４４】
上述した、上記着色樹脂粒子を用いて、コアシェル型の着色樹脂粒子を製造する方法としては特に制限はなく、従来公知の方法によって製造することができる。ｉｎ  ｓｉｔｕ重合法や相分離法が、製造効率の点から好ましい。
【００４５】
ｉｎ  ｓｉｔｕ重合法によるコアシェル型の着色樹脂粒子の製造法を以下に説明する。
着色樹脂粒子が分散している水系媒体中に、シェル層を形成するための重合性単量体（シェル用重合性単量体）と重合開始剤を添加し、重合することでコアシェル型の着色樹脂粒子を得ることができる。
【００４６】
シェル用重合性単量体としては、前述の重合性単量体と同様なものが使用できる。その中でも、スチレン、アクリロニトリル、及びメチルメタクリレート等の、Ｔｇが８０℃を超える重合体が得られる単量体を、単独であるいは２種以上組み合わせて使用することが好ましい。
【００４７】
シェル用重合性単量体の重合に用いる重合開始剤としては、過硫酸カリウム、及び過硫酸アンモニウム等の、過硫酸金属塩；２，２’−アゾビス（２−メチル−Ｎ−（２−ヒドロキシエチル）プロピオンアミド）、及び２，２’−アゾビス−（２−メチル−Ｎ−（１，１−ビス（ヒドロキシメチル）２−ヒドロキシエチル）プロピオンアミド）等の、アゾ系開始剤；等の水溶性重合開始剤を挙げることができる。これらは、それぞれ単独で、あるいは２種以上組み合わせて用いることができる。重合開始剤の量は、シェル用重合性単量体１００質量部に対して、好ましくは、０．１〜３０質量部、より好ましくは１〜２０質量部である。
【００４８】
シェル層の重合温度は、好ましくは５０℃以上であり、更に好ましくは６０〜９５℃である。また、重合の反応時間は好ましくは１〜２０時間であり、更に好ましくは２〜１５時間である。
【００４９】
（Ａ−４）洗浄、ろ過、脱水、及び乾燥工程
重合により得られた着色樹脂粒子の水分散液は、重合終了後に、常法に従い、ろ過、分散安定化剤の除去を行う洗浄、脱水、及び乾燥の操作が、必要に応じて数回繰り返されることが好ましい。
【００５０】
上記の洗浄の方法としては、分散安定化剤として無機化合物を使用した場合、着色樹脂粒子の水分散液への酸、又はアルカリの添加により、分散安定化剤を水に溶解し除去することが好ましい。分散安定化剤として、難水溶性の無機水酸化物のコロイドを使用した場合、酸を添加して、着色樹脂粒子水分散液のｐＨを６．５以下に調整することが好ましい。添加する酸としては、硫酸、塩酸、及び硝酸等の無機酸、並びに蟻酸、及び酢酸等の有機酸を用いることができるが、除去効率の大きいことや製造設備への負担が小さいことから、特に硫酸が好適である。
【００５１】
脱水、ろ過の方法は、種々の公知の方法等を用いることができ、特に限定されない。例えば、遠心ろ過法、真空ろ過法、加圧ろ過法等を挙げることができる。また、乾燥の方法も、特に限定されず、種々の方法が使用できる。
【００５２】
（Ｂ）粉砕法
粉砕法を採用して着色樹脂粒子を製造する場合、以下のようなプロセスにより行われる。
まず、結着樹脂、着色剤、及び帯電制御剤、さらに必要に応じて添加される離型剤等のその他の添加物を混合機、例えば、ボールミル、Ｖ型混合機、ＦＭミキサー（：商品名）、高速ディゾルバ、インターナルミキサー、フォールバーグ等を用いて混合する。次に、上記により得られた混合物を、加圧ニーダー、二軸押出混練機、ローラ等を用いて加熱しながら混練する。得られた混練物を、ハンマーミル、カッターミル、ローラミル等の粉砕機を用いて、粗粉砕する。更に、ジェットミル、高速回転式粉砕機等の粉砕機を用いて微粉砕した後、風力分級機、気流式分級機等の分級機により、所望の粒径に分級して粉砕法による着色樹脂粒子を得る。
【００５３】
なお、粉砕法で用いる結着樹脂、着色剤、及び帯電制御剤、さらに必要に応じて添加される離型剤等のその他の添加物は、前述の（Ａ）懸濁重合法で挙げたものを用いることができる。また、粉砕法により得られる着色樹脂粒子は、前述の（Ａ）懸濁重合法により得られる着色樹脂粒子と同じく、ｉｎ  ｓｉｔｕ重合法等の方法によりコアシェル型の着色樹脂粒子とすることもできる。
【００５４】
結着樹脂としては、他にも、従来からトナーに広く用いられている樹脂を使用することができる。粉砕法で用いられる結着樹脂としては、具体的には、ポリスチレン、スチレン−アクリル酸ブチル共重合体、ポリエステル樹脂、及びエポキシ樹脂等を例示することができる。
【００５５】
２．着色樹脂粒子
上述の（Ａ）懸濁重合法、又は（Ｂ）粉砕法等の製造方法により、着色樹脂粒子が得られる。
以下、トナーを構成する着色樹脂粒子について述べる。なお、以下で述べる着色樹脂粒子は、コアシェル型のものとそうでないもの両方を含む。
【００５６】
着色樹脂粒子の体積平均粒径（Ｄｖ）は、好ましくは４〜１２μｍであり、更に好ましくは５〜１０μｍである。Ｄｖが４μｍ未満である場合には、トナーの流動性が低下し、転写性が悪化したり、画像濃度が低下したりする場合がある。Ｄｖが１２μｍを超える場合には、画像の解像度が低下する場合がある。
【００５７】
また、着色樹脂粒子は、その体積平均粒径（Ｄｖ）と個数平均粒径（Ｄｎ）との比（Ｄｖ／Ｄｎ）が、好ましくは１．０〜１．３であり、更に好ましくは１．０〜１．２である。Ｄｖ／Ｄｎが１．３を超える場合には、転写性、画像濃度及び解像度の低下が起こる場合がある。着色樹脂粒子の体積平均粒径、及び個数平均粒径は、例えば、粒度分析計（ベックマン・コールター製、商品名：マルチサイザー）等を用いて測定することができる。
【００５８】
本発明の着色樹脂粒子の平均円形度は、画像再現性の観点から、０．９６〜１．００であることが好ましく、０．９７〜１．００であることがより好ましく、０．９８〜１．００であることがさらに好ましい。
上記着色樹脂粒子の平均円形度が０．９６未満の場合、印字の細線再現性が悪くなるおそれがある。
【００５９】
本発明において、円形度は、粒子像と同じ投影面積を有する円の周囲長を、粒子の投影像の周囲長で除した値として定義される。また、本発明における平均円形度は、粒子の形状を定量的に表現する簡便な方法として用いたものであり、着色樹脂粒子の凹凸の度合いを示す指標であり、平均円形度は着色樹脂粒子が完全な球形の場合に１を示し、着色樹脂粒子の表面形状が複雑になるほど小さな値となる。
【００６０】
３．トナーの製造方法
本発明においては、上記着色樹脂粒子を、外添剤と共に混合攪拌して外添処理を行うことにより、着色樹脂粒子の表面に、外添剤を付着させて１成分トナー（現像剤）とする。なお、１成分トナーは、さらにキャリア粒子と共に混合攪拌して２成分現像剤としてもよい。
【００６１】
本発明においては、外添剤として、個数平均一次粒径が３６〜３００ｎｍである球形無機微粒子Ａを含有する。
球形無機微粒子Ａの個数平均一次粒径が３６ｎｍ未満である場合には、スペーサー効果が低下し、カブリの発生など印字性能に悪影響を及ぼす。一方、球形無機微粒子Ａの個数平均一次粒径が３００ｎｍを超える場合には、トナー粒子の表面から、当該球形無機微粒子Ａが遊離し易くなり、外添剤としての機能が低下し、印字性能に悪影響を及ぼす。
球形無機微粒子Ａの個数平均一次粒径は、４０〜２００ｎｍであることがより好ましく、５０〜１２０ｎｍであることがさらに好ましい。
【００６２】
本発明に使用される球形無機微粒子Ａ、並びに本発明に好適に使用される無機微粒子Ｂ及び脂肪酸金属塩微粒子の個数平均一次粒径は、例えば、以下のように測定できる。まず、これら外添剤の個々の粒子について、透過型電子顕微鏡（Ｔｒａｎｓｍｉｓｓｉｏｎ  Ｅｌｅｃｔｒｏｎ  Ｍｉｃｒｏｓｃｏｐｅ；ＴＥＭ）や走査型電子顕微鏡（Ｓｃａｎｎｉｎｇ  Ｅｌｅｃｔｒｏｎ  Ｍｉｃｒｏｓｃｏｐｅ；ＳＥＭ）等により粒径を測定する。このように３０個以上の外添剤粒子の粒径を計測し、その平均値を、その粒子の個数平均一次粒径とする。
また、本発明に使用されるこれら外添剤の個数平均一次粒径の他の測定方法としては、外添剤粒子を水などの分散媒中に分散させ、当該分散液を粒度分布測定装置（日機装製、商品名：マイクロトラック３３００ＥＸＩＩ）等により測定する方法により、個数平均一次粒径を測定する方法等が挙げられる。
【００６３】
球形無機微粒子Ａは、その球形度（Ｓｃ／Ｓｒ）が１．０〜１．２０であり、より好ましくは１．０〜１．１５、さらに好ましくは１．０〜１．１２である。球形無機微粒子Ａの球形度（Ｓｃ／Ｓｒ）が１．２０を超える場合には、得られるトナーが細線再現性に劣る。
本発明において球形度とは、粒子の絶対最大長を直径とした円の面積（Ｓｃ）を、粒子の実質投影面積（Ｓｒ）で除した値として定義される。
なお、球形無機微粒子Ａの球形度（Ｓｃ／Ｓｒ）は、電子顕微鏡で撮影された球形無機微粒子Ａの写真を、画像処理解析装置により、Ｓｃ及びＳｒを解析し、球形度（Ｓｃ／Ｓｒ）を算出し、算術平均して求められる値である。
球形無機微粒子Ａの球形度の測定には、公知の方法を用いることができる。球形無機微粒子Ａの球形度の測定例としては、球形無機微粒子Ａの電子顕微鏡写真を撮影し、その写真を画像処理解析装置（（株）ニレコ製、商品名：ルーゼックスＩＩＤ）により測定する方法により、球形度を測定する方法等が挙げられる。
【００６４】
球形無機微粒子Ａとしては、シリカ、酸化チタン、酸化アルミニウム、酸化錫、炭酸カルシウム、燐酸カルシウム、若しくは酸化セリウム、又はこれら無機物の混合物等からなる球形無機微粒子が挙げられる。これらの中でも、球形シリカ微粒子、及び球形酸化チタン微粒子が好ましく、球形シリカ微粒子がより好ましく、球形コロイダルシリカ微粒子がさらに好ましい。
【００６５】
球形無機微粒子Ａの含有量は、着色樹脂粒子１００質量部に対して、０．２〜３．０質量部であることが好ましく、０．４〜２．０質量部であることがより好ましい。
球形無機微粒子Ａの含有量が０．２質量部未満の場合には、外添剤としての機能を十分に発揮させることができず、印字性能に悪影響を及ぼす場合がある。一方、球形無機微粒子Ａの含有量が３．０質量部を超える場合には、トナー粒子の表面から、当該球形無機微粒子Ａが遊離し易くなり、外添剤としての機能が低下し、印字性能に悪影響を及ぼす場合がある。
なお、他の外添剤の種類や含有量、またその他の外添条件等にもよるが、球形無機微粒子Ａの含有量が多いほど、印字耐久性及び細線再現性が向上し、球形無機微粒子Ａの含有量が少ないほど、低温定着性に優れ且つトナー漏れの抑制効果が高くなる傾向にある。
【００６６】
球形無機微粒子Ａは疎水化処理されていることが好ましい。疎水化処理剤としては、シランカップリング剤、シリコーンオイル、脂肪酸及び脂肪酸金属塩等の疎水化処理剤が挙げられ、高画質が得られるという観点から、シランカップリング剤、及びシリコーンオイルがより好ましい。
シランカップリング剤としては、例えば、ヘキサメチルジシラザン等のジシラザン；環状シラザン；トリメチルシラン、トリメチルクロルシラン、ジメチルジクロルシラン、メチルトリクロルシラン、アリルジメチルクロルシラン、ベンジルジメチルクロルシラン、メチルトリメトキシシラン、メチルトリエトキシシラン、イソブチルトリメトキシシラン、ジメチルジメトキシシラン、ジメチルジエトキシシラン、トリメチルメトキシシラン、ヒドロキシプロピルトリメトキシシラン、フェニルトリメトキシシラン、ｎ−ブチルトリメトキシシラン、ｎ−ヘキサデシルトリメトキシシラン、ｎ−オクタデシルトリメトキシシラン、ビニルトリメトキシシラン、ビニルトリエトキシシラン、γ−メタクリルオキシプロピルトリメトキシシラン、及びビニルトリアセトキシシラン等のアルキルシラン化合物、並びにγ−アミノプロピルトリエトキシシラン、γ−（２−アミノエチル）アミノプロピルトリメトキシシラン、γ−（２−アミノエチル）アミノプロピルメチルジメトキシシラン、アミノシラン、Ｎ−（２−アミノエチル）３−アミノプロピルトリメトキシシラン、及びＮ−β−（Ｎ−ビニルベンジルアミノエチル）−γ−アミノプロピルトリメトキシシラン等のアミノシラン化合物；等が挙げられる。
シリコーンオイルとしては、例えば、ジメチルポリシロキサン、メチルハイドロジェンポリシロキサン、メチルフェニルポリシロキサン、及びアミノ変性シリコーンオイル等が挙げられる。
疎水化処理剤は、上記のうち、１種のみを用いてもよく、又は２種以上用いてもよい。
正帯電性の現像剤を得る場合、良好な正帯電性を持つ現像剤が得られ易いことから、アミノシラン化合物やアミノ変性シリコーンオイル等のアミノ基を含有するケイ素化合物を用いることがさらに好ましい。
【００６７】
球形無機微粒子Ａとしては、種々の市販品を用いることができ、例えば、キャボット社製のＥＰ−Ｃ３２１（：商品名、個数平均一次粒径：７０ｎｍ、球形度：１．０９）及びＴＧ−Ｃ１９０（個数平均一次粒径：１１５ｎｍ、球形度：１．０９）；電気化学工業社製のＵＦＰ−３０Ｈ（個数平均一次粒径：１１０ｎｍ、球形度：１．１３）；信越化学工業社製のＸ−２４−９１６３Ａ（個数平均一次粒径：１４０ｎｍ、球形度：１．１２）、及びＫＭＰＸ１００（個数平均一次粒径：１００ｎｍ、球形度：１．１２）；堺化学工業社製のＳｃｉｑａｓシリーズのＧＲＡＤＥ０．１μｍ（個数平均一次粒径：１００ｎｍ、球形度：１．１３）等が挙げられる。
【００６８】
本発明においては、外添剤として、平均長径が２００〜１，５００ｎｍである針状酸化亜鉛微粒子をさらに含有する。針状酸化亜鉛微粒子の平均長径が２００ｎｍ未満である場合には、後述する比較例４に示すように、低温定着性に劣り、トナー漏れが増大する。一方、針状酸化亜鉛微粒子の平均長径が１，５００ｎｍを超える場合には、トナー表面から酸化亜鉛微粒子が遊離しやすくなり、外添剤としての機能が低下し、印字性能に悪影響を及ぼすおそれがある。
針状酸化亜鉛微粒子の平均長径は、３００〜１，２００ｎｍであることがより好ましく、５００〜１，０００ｎｍであることがさらに好ましい。
なお、針状酸化亜鉛微粒子の長径とは、針状酸化亜鉛微粒子の延伸方向の長さのことを指し、平均長径とは当該長径の平均のことを指す。
【００６９】
針状酸化亜鉛微粒子は、そのアスペクト比が３〜２０である。針状酸化亜鉛微粒子のアスペクト比が３未満の場合には、後述する比較例６に示すように、細線再現性に劣り、トナー漏れが増大する。また、針状酸化亜鉛微粒子のアスペクト比が２０を超える場合には、トナー表面から酸化亜鉛微粒子が遊離しやすくなり、外添剤としての機能が低下し、印字性能に悪影響を及ぼすおそれがある。
針状酸化亜鉛微粒子のアスペクト比は、８〜１８であることがより好ましく、１０〜１６であることがさらに好ましい。
なお、針状酸化亜鉛微粒子のアスペクト比とは、針状酸化亜鉛微粒子の平均長径を、針状酸化亜鉛微粒子の延伸方向に対し垂直な方向の平均長さ（針状酸化亜鉛微粒子の平均短径）により除した比のことを指す。
【００７０】
本発明に使用される針状酸化亜鉛微粒子の平均長径及びアスペクト比は、例えば、以下のように測定できる。まず、個々の針状酸化亜鉛微粒子について、ＴＥＭやＳＥＭ等により、長径及び短径を測定する。このように３０個以上の針状酸化亜鉛微粒子の長径及び短径を計測し、それぞれの平均値を、その針状酸化亜鉛微粒子の平均長径又は平均短径とする。算出された平均長径を平均短径により除した値を、その針状酸化亜鉛微粒子のアスペクト比とする。
【００７１】
針状酸化亜鉛微粒子のＢＥＴ比表面積は１〜５０ｍ２／ｇであることが好ましい。針状酸化亜鉛微粒子のＢＥＴ比表面積が１ｍ２／ｇ未満である場合には、トナー表面から酸化亜鉛微粒子が遊離しやすくなり、外添剤としての機能が低下し、印字性能に悪影響を及ぼすおそれがある。針状酸化亜鉛微粒子のＢＥＴ比表面積が５０ｍ２／ｇを超える場合には、低温定着性に劣り、トナー漏れが増大するおそれがある。
針状酸化亜鉛微粒子のＢＥＴ比表面積は、５〜４０ｍ２／ｇであることがより好ましく、１０〜３０ｍ２／ｇであることがさらに好ましい。
針状酸化亜鉛微粒子のＢＥＴ比表面積の測定には、公知の方法を用いることができる。針状酸化亜鉛微粒子のＢＥＴ比表面積の測定例としては、ＢＥＴ比表面積測定装置（マウンテック社製、商品名：Ｍａｃｓｏｒｂ  ＨＭ  ｍｏｄｅｌ−１２０８）等を用いて、窒素吸着法（ＢＥＴ法）により測定する方法等が挙げられる。
【００７２】
針状酸化亜鉛微粒子の含有量は、着色樹脂粒子１００質量部に対して、０．０５〜１．０質量部であることが好ましく、０．１〜０．５質量部であることがより好ましい。針状酸化亜鉛微粒子の含有量が０．０５質量部未満の場合、針状酸化亜鉛微粒子を添加する効果が十分享受できず、トナー漏れが増大するおそれがある。一方、針状酸化亜鉛微粒子の含有量が１．０質量部を超える場合、低温定着性に劣るおそれがある。
なお、他の外添剤の種類や含有量、またその他の外添条件等にもよるが、針状酸化亜鉛微粒子の含有量が多いほど、印字耐久性及び細線再現性が向上し且つトナー漏れの抑制効果が高くなり、一方、針状酸化亜鉛微粒子の含有量が少ないほど、低温定着性に優れる傾向にある。
【００７３】
針状酸化亜鉛微粒子としては、種々の市販品を用いることができ、例えば、堺化学工業社製のＮＺ  Ｓｅｒｉｅｓ（Ｌａｒｇｅ  Ｐａｒｔｉｃｌｅ）（：商品名、平均長径：９００ｎｍ、平均短径：６０ｎｍ、アスペクト比：１５、ＢＥＴ比表面積：１０ｍ２／ｇ）；等が挙げられる。
【００７４】
本発明のように、球形無機微粒子と、針状酸化亜鉛微粒子とを組み合わせることにより、低温定着性に加えて、トナー漏れを抑制することが可能となった。球形無機微粒子は添加することにより、トナーに高い流動性を付与することができ、印字耐久性や細線再現性の高いトナーを得ることができるが、一方で流動性が高くなることで、シール部からの漏れが悪化する。また、針状酸化亜鉛微粒子は添加することにより、定着性や印字耐久性を阻害することなく、シール部からの漏れを抑制する効果がある。更に、この漏れ抑制効果は流動性が高いトナーにおいて高い効果を発現する。そのため、２つの外添剤を併用することで、印字耐久性、細線再現性、及びトナー漏れ抑止の効果を備えたトナーを得ることができる。
【００７５】
本発明においては、外添剤として、更に個数平均一次粒径が７〜３５ｎｍの無機微粒子Ｂを含有することが好ましい。無機微粒子Ｂの個数平均一次粒径が７ｎｍ未満である場合には、着色樹脂粒子の表面から内部に、当該無機微粒子Ｂが埋没し易くなり、トナー粒子に流動性を十分に付与させることができず、印字性能に悪影響を及ぼす場合がある。一方、無機微粒子Ｂの個数平均一次粒径が３５ｎｍを超える場合には、トナー粒子の表面に対して、当該無機微粒子Ｂが占める割合（被覆率）が低下するため、トナー粒子に流動性を十分に付与させることができない場合がある。
無機微粒子Ｂの個数平均一次粒径は、８〜３０ｎｍであることがより好ましく、１２〜２５ｎｍであることがさらに好ましい。また、無機微粒子Ｂは疎水化処理されていることが好ましい。疎水化処理剤は、球形無機微粒子Ａに用いたものと同様のものを用いることができる。
【００７６】
無機微粒子Ｂとしては、シリカ、酸化チタン、酸化アルミニウム、酸化錫、炭酸カルシウム、燐酸カルシウム、若しくは酸化セリウム、又はこれら無機物の混合物等からなる無機微粒子が挙げられる。これらの中でも、シリカ微粒子、及び酸化チタン微粒子が好ましく、シリカ微粒子がより好ましい。
【００７７】
無機微粒子Ｂの含有量は、着色樹脂粒子１００質量部に対して、０．１〜２．０質量部であることが好ましく、０．２〜１．５質量部であることがより好ましい。
無機微粒子Ｂの含有量が０．１質量部未満の場合、外添剤としての機能を十分に発揮させることができず、流動性が低下したり、保存性や耐久性が低下したりする場合がある。一方、無機微粒子Ｂの含有量が２．０質量部を超える場合、トナー粒子の表面から、当該無機微粒子Ｂが遊離し易くなり、高温高湿環境下での帯電性が低下してカブリが発生する場合がある。
【００７８】
無機微粒子Ｂとしては、種々の市販品を用いることができ、例えば、クラリアント社製のＨＤＫ２１５０（：商品名、個数平均一次粒径：１２ｎｍ）；日本アエロジル社製のＮＡ５０Ｙ（：商品名、個数平均一次粒径：３５ｎｍ）、Ｒ５０４（：商品名、個数平均一次粒径：１２ｎｍ）、ＲＡ２００ＨＳ（：商品名、個数平均一次粒径：１２ｎｍ）；テイカ社製のＭＳＰ−０１２（：商品名、個数平均一次粒径：１６ｎｍ）、ＭＳＰ−０１３（：商品名、個数平均一次粒径：１２ｎｍ）；キャボット社製のＴＧ−７１２０（：商品名、個数平均一次粒径：２０ｎｍ）、ＴＧ−８２０Ｆ（：商品名、個数平均一次粒径：７ｎｍ）等が挙げられる。
【００７９】
本発明においては、外添剤として、更に個数平均一次粒径が０．０５〜５μｍである脂肪酸金属塩微粒子を含有することが好ましい。脂肪酸金属塩微粒子の個数平均一次粒径が０．０５μｍ未満である場合には、トナーの帯電性が低下し、カブリが発生する場合がある。一方、脂肪酸金属塩微粒子の個数平均一次粒径が５μｍを超える場合には、印字画像に白抜けが発生する場合がある。
脂肪酸金属塩微粒子の個数平均一次粒径は、０．１〜３μｍであることが好ましく、０．３〜２μｍであることがより好ましい。
【００８０】
脂肪酸金属塩を構成する金属としては、例えば、Ｌｉ、Ｎａ、Ｋ、Ｒｂ、Ｃｓ、Ｂｅ、Ｍｇ、Ｃａ、Ｓｒ、Ｂａ、Ｚｎ等が挙げられる。
【００８１】
脂肪酸金属塩の脂肪酸部位（Ｒ−ＣＯＯ−）に対応する脂肪酸（Ｒ−ＣＯＯＨ）とは、カルボキシル基（−ＣＯＯＨ）を持つカルボン酸（Ｒ−ＣＯＯＨ）のうち、鎖式構造をもつものを全て含む。本発明においては、脂肪酸部位は、アルキル基（Ｒ−）の炭素数が多い高級脂肪酸から誘導されたものであることが好ましい。
【００８２】
上記高級脂肪酸（Ｒ−ＣＯＯＨ）としては、例えば、ラウリン酸（ＣＨ３（ＣＨ２）１０ＣＯＯＨ）、トリデカン酸（ＣＨ３（ＣＨ２）１１ＣＯＯＨ）、ミリスチン酸（ＣＨ３（ＣＨ２）１２ＣＯＯＨ）、ペンタデカン酸（ＣＨ３（ＣＨ２）１３ＣＯＯＨ）、パルミチン酸（ＣＨ３（ＣＨ２）１４ＣＯＯＨ）、ヘプタデカン酸（ＣＨ３（ＣＨ２）１５ＣＯＯＨ）、ステアリン酸（ＣＨ３（ＣＨ２）１６ＣＯＯＨ）、アラキジン酸（ＣＨ３（ＣＨ２）１８ＣＯＯＨ）、ベヘン酸（ＣＨ３（ＣＨ２）２０ＣＯＯＨ）、及びリグノセリン酸（ＣＨ３（ＣＨ２）２２ＣＯＯＨ）等が挙げられる。
【００８３】
脂肪酸金属塩としては、具体的に、ラウリン酸リチウム、ラウリン酸ナトリウム、ラウリン酸カリウム、ラウリン酸マグネシウム、ラウリン酸カルシウム、ラウリン酸バリウムなどのラウリン酸金属塩；ミリスチン酸リチウム、ミリスチン酸ナトリウム、ミリスチン酸カリウム、ミリスチン酸マグネシウム、ミリスチン酸カルシウム、ミリスチン酸バリウムなどのミリスチン酸金属塩；パルミチン酸リチウム、パルミチン酸ナトリウム、パルミチン酸カリウム、パルミチン酸マグネシウム、パルミチン酸カルシウム、パルミチン酸バリウムなどのパルミチン酸金属塩；ステアリン酸リチウム、ステアリン酸ナトリウム、及びステアリン酸カリウム、ステアリン酸マグネシウム、ステアリン酸カルシウム、ステアリン酸バリウム、ステアリン酸亜鉛などのステアリン酸金属塩；等が代表的に挙げられ、これら中でもステアリン酸金属塩が好ましく、ステアリン酸亜鉛が更に好ましい。
【００８４】
脂肪酸金属塩粒子としては、種々の市販品を用いることができ、例えば、堺化学工業社製のＳＰＬ−１００Ｆ（：商品名、ステアリン酸リチウム、個数平均一次粒径：０．７１μｍ）、ＳＰＸ−１００Ｆ（：商品名、ステアリン酸マグネシウム、個数平均一次粒径：０．７２μｍ）、ＳＰＣ−１００Ｆ（：商品名、ステアリン酸カルシウム、個数平均一次粒径：０．５１μｍ）、ＳＰＺ−１００Ｆ（：商品名、ステアリン酸亜鉛、個数平均一次粒径：０．５μｍ）等が挙げられる。
【００８５】
外添処理を行う攪拌機は、着色樹脂粒子の表面に外添剤を付着させることができる攪拌装置であれば特に限定されず、例えば、ＦＭミキサー（：商品名、日本コークス工業社製）、スーパーミキサー（：商品名、川田製作所社製）、Ｑミキサー（：商品名、日本コークス工業社製）、メカノフュージョンシステム（：商品名、ホソカワミクロン社製）、及びメカノミル（：商品名、岡田精工社製）等の混合攪拌が可能な攪拌機を用いて外添処理を行うことができる。
【００８６】
４．本発明のトナー
本発明のトナーは、優れた低温定着性を発揮し、常温常湿（Ｎ／Ｎ）環境下における印字耐久性及び細線再現性に優れ、且つ、トナー漏れの発生が極めて少ないトナーである。
【実施例】
【００８７】
以下に、実施例及び比較例を挙げて、本発明を更に具体的に説明するが、本発明は、これらの実施例のみに限定されるものではない。なお、部及び％は、特に断りのない限り質量基準である。
本実施例及び比較例において行った試験方法は以下のとおりである。
【００８８】
１．静電荷像現像剤の製造
［実施例１］
重合性単量体としてスチレン７５部とｎ−ブチルアクリレート２５部、ブラック着色剤としてカーボンブラック（三菱化学社製、商品名：＃２５Ｂ）５部を、メディア型乳化分散機を用いて分散させて、重合性単量体混合物を得た。
上記重合性単量体混合物に、帯電制御剤として帯電制御樹脂（藤倉化成社製、商品名：アクリベース  ＦＣＡ−１６１Ｐ）１部、離型剤としてエステルワックス（日油社製、商品名：ＷＥＰ７）５部、マクロモノマーとしてポリメタクリル酸エステルマクロモノマー（東亜合成化学工業社製、商品名：ＡＡ６）０．３部、架橋性の重合性単量体としてジビニルベンゼン０．６部、及び分子量調整剤としてｔ−ドデシルメルカプタン１．６部を添加した後、混合及び溶解して、重合性単量体組成物を調製した。
【００８９】
他方、室温下で、イオン交換水２５０部に塩化マグネシウム（水溶性多価金属塩）１０．２部を溶解した水溶液に、イオン交換水５０部に水酸化ナトリウム（水酸化アルカリ金属）６．２部を溶解した水溶液を、攪拌下で徐々に添加して、水酸化マグネシウムコロイド（難水溶性の金属水酸化物コロイド）分散液を調製した。
【００９０】
上記水酸化マグネシウムコロイド分散液に、室温下で、上記重合性単量体組成物を投入し、攪拌した。そこへ重合開始剤としてｔ−ブチルパーオキシ−２−エチルヘキサノエート（日油社製、商品名：パーブチルＯ）４．４部を投入した後、インライン型乳化分散機を用いて、１５，０００ｒｐｍの回転数で１０分間高速剪断攪拌して分散を行い、重合性単量体組成物の液滴形成を行った。
【００９１】
上記重合性単量体組成物の液滴が分散した懸濁液（重合性単量体組成物分散液）を、攪拌翼を装着した反応器内に投入し、９０℃に昇温し、重合反応を開始させた。重合転化率が、ほぼ１００％に達したときに、シェル用重合性単量体としてメチルメタクリレート１部、及びイオン交換水１０部に溶解したシェル用重合開始剤である２，２’−アゾビス（２−メチル−Ｎ−（２−ヒドロキシエチル）プロピオンアミド）（和光純薬社製、商品名：ＶＡ−０８６、水溶性）０．３部を添加し、９０℃で４時間反応を継続した後、水冷して反応を停止し、コアシェル型構造を有する着色樹脂粒子の水分散液を得た。
【００９２】
上記着色樹脂粒子の水分散液を、室温下で、硫酸を攪拌しながら滴下し、ｐＨが６．５以下となるまで酸洗浄を行った。次いで、濾過分離を行い、得られた固形分にイオン交換水５００部を加えて再スラリー化させて、水洗浄処理（洗浄、濾過、及び脱水）を数回繰り返し行った。次いで、濾過分離を行い、得られた固形分を乾燥機の容器内に入れ、４５℃で４８時間乾燥を行い、体積平均粒径（Ｄｖ）が７．８μｍ、個数平均粒径（Ｄｎ）が６．９μｍ、粒径分布（Ｄｖ／Ｄｎ）が１．１３及び平均円形度が０．９８７である着色樹脂粒子を得た。
【００９３】
上記で得られた着色樹脂粒子１００部に、外添剤として、球形無機微粒子Ａとしての球形シリカ微粒子ａ１（キャボット社製、商品名：ＥＰ−Ｃ３２１、個数平均一次粒径：７０ｎｍ、球形度：１．０９）１部、針状酸化亜鉛微粒子１（堺化学工業社製、商品名：ＮＺ  Ｓｅｒｉｅｓ（Ｌａｒｇｅ  Ｐａｒｔｉｃｌｅ）、平均長径：９００ｎｍ、平均短径：６０ｎｍ、アスペクト比：１５、ＢＥＴ比表面積：１０ｍ２／ｇ）０．２部、無機微粒子Ｂとしてのシリカ微粒子ｂ（キャボット社製、商品名：ＴＧ−７１２０、個数平均一次粒径：２０ｎｍ）０．６部、及び脂肪酸金属塩微粒子としてのステアリン酸亜鉛微粒子（堺化学工業社製、商品名：ＳＰＺ−１００Ｆ、個数平均一次粒径：０．５μｍ）０．２部を添加し、高速攪拌装置（日本コークス工業社製、商品名：ＦＭミキサー）を用いて、攪拌翼の周速４０ｍ／秒、外添処理時間３００秒で混合攪拌して外添処理を行い、実施例１の静電荷像現像剤を得た。試験結果を表１に示す。
【００９４】
［実施例２］
実施例１において、針状酸化亜鉛微粒子１の添加量を０．２部から０．４部に変更したこと以外は、実施例１と同様にして、実施例２の静電荷像現像剤を作製し、試験に供した。
【００９５】
［実施例３］
実施例１において、針状酸化亜鉛微粒子１の添加量を０．２部から０．１部に変更したこと以外は、実施例１と同様にして、実施例３の静電荷像現像剤を作製し、試験に供した。
【００９６】
［実施例４］
実施例１において、球形シリカ微粒子ａ１の添加量を１部から０．５部に変更したこと以外は、実施例１と同様にして、実施例４の静電荷像現像剤を作製し、試験に供した。
【００９７】
［実施例５］
実施例１において、球形シリカ微粒子ａ１の添加量を１部から１．５部に変更したこと以外は、実施例１と同様にして、実施例５の静電荷像現像剤を作製し、試験に供した。
【００９８】
［実施例６］
実施例１において、球形無機微粒子Ａとして、球形シリカ微粒子ａ１（キャボット社製、商品名：ＥＰ−Ｃ３２１、個数平均一次粒径：７０ｎｍ、球形度：１．０９）１部を添加する替わりに、球形シリカ微粒子ａ２（キャボット社製、商品名：ＴＧ−Ｃ１９０、個数平均一次粒径：１１５ｎｍ、球形度：１．０９）１．５部を添加したこと以外は、実施例１と同様にして、実施例６の静電荷像現像剤を作製し、試験に供した。
【００９９】
［比較例１］
実施例１において、針状酸化亜鉛微粒子１を添加しなかったこと以外は、実施例１と同様にして、比較例１の静電荷像現像剤を作製し、試験に供した。
【０１００】
［比較例２］
実施例１において、球形シリカ微粒子ａ１を添加しなかったこと以外は、実施例１と同様にして、比較例２の静電荷像現像剤を作製し、試験に供した。
【０１０１】
［比較例３］
実施例１において、球形無機微粒子Ａとして球形シリカ微粒子ａ１（キャボット社製、商品名：ＥＰ−Ｃ３２１、個数平均一次粒径：７０ｎｍ、球形度：１．０９）１部を添加する替わりに、シリカ微粒子ａ３（クラリアント社製、商品名：ＨＤＫ  Ｈ０５ＴＡ、個数平均一次粒径：５０ｎｍ、球形度：１．２４）１部を添加したこと以外は、実施例１と同様にして、比較例３の静電荷像現像剤を作製し、試験に供した。
【０１０２】
［比較例４］
実施例１において、針状酸化亜鉛微粒子１（堺化学工業社製、商品名：ＮＺ  Ｓｅｒｉｅｓ（Ｌａｒｇｅ  Ｐａｒｔｉｃｌｅ）、平均長径：９００ｎｍ、平均短径：６０ｎｍ、アスペクト比：１５、ＢＥＴ比表面積：１０ｍ２／ｇ）０．２部を添加する替わりに、針状酸化亜鉛微粒子２（堺化学工業社製、商品名：ＮＺ  Ｓｅｒｉｅｓ（Ｓｍａｌｌ  Ｐａｒｔｉｃｌｅ）、平均長径：１００ｎｍ、平均短径：２０ｎｍ、アスペクト比：５、ＢＥＴ比表面積：３０ｍ２／ｇ）０．２部を添加したこと以外は、実施例１と同様にして、比較例４の静電荷像現像剤を作製し、試験に供した。
【０１０３】
［比較例５］
実施例１において、針状酸化亜鉛微粒子１（堺化学工業社製、商品名：ＮＺ  Ｓｅｒｉｅｓ（Ｌａｒｇｅ  Ｐａｒｔｉｃｌｅ）、平均長径：９００ｎｍ、平均短径：６０ｎｍ、アスペクト比：１５、ＢＥＴ比表面積：１０ｍ２／ｇ）０．２部を添加する替わりに、酸化亜鉛微粒子３（シーアイ化成社製、商品名：ＮａｎｏＴｅｋ  ＺｎＯ、平均粒径：３４ｎｍ、不定形、ＢＥＴ比表面積：３０ｍ２／ｇ）０．２部を添加したこと以外は、実施例１と同様にして、比較例５の静電荷像現像剤を作製し、試験に供した。
【０１０４】
［比較例６］
実施例１において、針状酸化亜鉛微粒子１（堺化学工業社製、商品名：ＮＺ  Ｓｅｒｉｅｓ（Ｌａｒｇｅ  Ｐａｒｔｉｃｌｅ）、平均長径：９００ｎｍ、平均短径：６０ｎｍ、アスペクト比：１５、ＢＥＴ比表面積：１０ｍ２／ｇ）０．２部を添加する替わりに、酸化亜鉛微粒子４（ハクスイテック社製、商品名：Ｚｉｎｃ  Ｏｘｉｄｅ  ２３−Ｋ、平均粒径：２００ｎｍ、不定形、ＢＥＴ比表面積：４〜１０ｍ２／ｇ）０．２部を添加したこと以外は、実施例１と同様にして、比較例６の静電荷像現像剤を作製し、試験に供した。
【０１０５】
２．静電荷像現像剤の評価
上記実施例１〜実施例６、及び比較例１〜比較例６の静電荷像現像剤について、外添剤特性、着色樹脂粒子特性、トナーの定着性、及びトナーの印字特性を調べた。詳細は以下の通りである。
【０１０６】
２−１．外添剤特性
（ａ）酸化亜鉛微粒子の平均長径及びアスペクト比の測定
針状酸化亜鉛微粒子１〜２、及び酸化亜鉛微粒子３〜４について以下の測定を行った。
超高分解能電界放出形走査電子顕微鏡（日立ハイテクノロジー社製、商品名：ＳＵ９０００）を用いて、各酸化亜鉛微粒子のＳＥＭ画像を撮影し、その画像の中から粒子を３０個無作為に選定した。選定した各粒子について長径及び短径を測定した後、３０個の粒子における平均長径と平均短径を算出した。算出した平均長径及び平均短径から、アスペクト比を算出した。
【０１０７】
（ｂ）ＢＥＴ比表面積の測定
針状酸化亜鉛微粒子１〜２、及び酸化亜鉛微粒子３〜４について、全自動ＢＥＴ比表面積測定装置（マウンテック社製、商品名：Ｍａｃｓｏｒｂ  ＨＭ  ｍｏｄｅｌ−１２０８）を用いて、窒素吸着法（ＢＥＴ法）によりＢＥＴ比表面積を測定した。
【０１０８】
（ｃ）球形無機微粒子Ａの平均粒径測定
球形シリカ微粒子ａ１〜ａ２及びシリカ微粒子ａ３について以下の測定を行った。
各シリカ微粒子を水に分散させ、その微粒子の水分散液をレーザー式粒度分布測定装置（日機装製、商品名：マイクロトラック３３００ＥＸＩＩ）により測定し、平均粒径を求めた。
【０１０９】
（ｄ）球形無機微粒子Ａの球形度測定
球形シリカ微粒子ａ１〜ａ２及びシリカ微粒子ａ３について以下の測定を行った。
シリカ微粒子の絶対最大長を長径とした円の面積（Ｓｃ）を粒子の実質投影面積（Ｓｒ）により除して得られる球形度（Ｓｃ／Ｓｒ）は、各粒子の電子顕微鏡写真を撮影し、その写真を画像処理解析装置（（株）ニレコ製、商品名：ルーゼックスＩＩＤ）により、フレーム面積に対する粒子の面積率：最大２％、トータル処理粒子数：１００個の条件で測定し、計算した１００個についての平均値を球形度とした。
【０１１０】
２−２．着色樹脂粒子特性
（ａ）着色樹脂粒子の体積平均粒径（Ｄｖ）、個数平均粒径（Ｄｎ）及び粒径分布（Ｄｖ／Ｄｎ）
測定試料（着色樹脂粒子）を約０．１ｇ秤量し、ビーカーに取り、分散剤としてアルキルベンゼンスルホン酸水溶液（富士フイルム社製、商品名：ドライウエル）０．１ｍＬを加えた。そのビーカーへ、更にアイソトンＩＩを１０〜３０ｍＬ加え、２０Ｗ（Ｗａｔｔ）の超音波分散機で３分間分散させた後、粒径測定機（ベックマン・コールター社製、商品名：マルチサイザー）を用いて、アパーチャー径；１００μｍ、媒体；アイソトンＩＩ、測定粒子個数；１００，０００個の条件下で、着色樹脂粒子の体積平均粒径（Ｄｖ）、及び個数平均粒径（Ｄｎ）を測定し、粒径分布（Ｄｖ／Ｄｎ）を算出した。
【０１１１】
（ｂ）着色樹脂粒子の平均円形度
容器中に、予めイオン交換水１０ｍＬを入れ、その中に分散剤として界面活性剤（アルキルベンゼンスルホン酸）０．０２ｇを加え、更に測定試料（着色樹脂粒子）０．０２ｇを加え、超音波分散機で６０Ｗ（Ｗａｔｔ）、３分間分散処理を行った。測定時の着色樹脂粒子濃度が３，０００〜１０，０００個／μＬとなるように調整し、０．４μｍ以上の円相当径の着色樹脂粒子１，０００〜１０，０００個についてフロー式粒子像分析装置（シメックス社製、商品名：ＦＰＩＡ−２１００）を用いて測定した。測定値から平均円形度を求めた。
円形度は下記計算式１に示され、平均円形度は、その平均をとったものである。
計算式１：（円形度）＝（粒子の投影面積に等しい円の周囲長）／（粒子投影像の周囲
長）
【０１１２】
２−３．トナーの定着性
（ａ）定着温度
市販の非磁性一成分現像方式のプリンター（印刷速度：２０枚／分）の定着ロールの温度を変化できるように改造したプリンターを用いて、定着試験を行った。定着試験は、改造プリンターの定着ロールの温度を５℃刻みで変化させ、それぞれの温度でのトナーの定着率を測定した。
定着率は、改造プリンターで試験用紙に印刷した黒ベタ領域の、テープ剥離操作前後の画像濃度の比率から計算した。即ち、テープ剥離前の画像濃度をＩＤ（前）、テープ剥離後の画像濃度をＩＤ（後）とすると、定着率は、次式から算出することができる。
定着率（％）＝（ＩＤ（後）／ＩＤ（前））×１００
ここで、テープ剥離操作とは、試験用紙の測定部分（黒ベタ領域）に粘着テープ（住友スリーエム社製、商品名：スコッチメンディングテープ８１０−３−１８）を貼り、一定圧力で押圧して付着させ、その後、一定速度で紙に沿った方向に粘着テープを剥離する一連の操作である。また、画像濃度は、反射型濃度計（マクベス社製、商品名：ＲＤ９１８）を用いて測定した。
この定着試験において、定着率が８０％以上になる最低定着ロール温度をトナーの最低定着温度とした。
【０１１３】
２−４．トナーの印字特性
（ａ）印字耐久性
印字耐久性試験には、市販の非磁性一成分現像方式のプリンター（印刷スピード：Ａ４サイズ２０枚／分）を用い、現像装置のトナーカートリッジに、トナーを充填した後、印字用紙をセットした。
常温常湿（Ｎ／Ｎ）環境下（温度：２３℃、湿度：５０％）で、２４時間放置した後、同環境下にて、５％印字濃度で１５，０００枚まで連続印刷を行った。
５００枚毎に、黒ベタ印字（印字濃度１００％）を行い、反射式画像濃度計（マクベス社製、商品名：ＲＤ９１８）を用いて黒ベタ画像の印字濃度を測定した。さらに、その後、白ベタ印字（印字濃度０％）を行い、白ベタ印字の途中でプリンターを停止させ、現像後の感光体上における非画像部のトナーを、粘着テープ（住友スリーエム社製、商品名：スコッチメンディングテープ８１０−３−１８）に付着させた後、剥ぎ取り、それを印字用紙に貼り付けた。次に、その粘着テープを貼り付けた印字用紙の白色度（Ｂ）を、白色度計（日本電色社製、商品名：ＮＤ−１）で測定し、同様にして、未使用の粘着テープだけを印字用紙に貼り付け、その白色度（Ａ）を測定し、この白色度の差（Ｂ−Ａ）をカブリ値とした。この値が小さいほど、カブリが少なく良好であることを示す。
印字濃度が１．３以上で、且つカブリ値が３以下の画質を維持できる連続印刷枚数を調べた。尚、当該連続印刷枚数が１０，０００枚以上であることが、トナーに求められる印字耐久性である。
尚、表１中、「１５０００＜」とあるのは、１５，０００枚の時点においても、印字濃度が１．３以上で、且つカブリ値が３以下の画質を維持できたことを示す。
【０１１４】
（ｂ）トナー漏れ性
上記「（ａ）印字耐久性」の評価と併せて、トナーの漏れ性の評価も実施した。
印字耐久性試験中に現像器の周囲を確認し、トナー漏れが発生しているかも併せて確認を行った。確認のタイミングは印字耐久性評価と同じく５００枚毎に現像器のサイドシール部を目視で確認し、漏れの有無を下記判定基準により判定した。
尚、下記評価基準において、レベル２までがトナー漏れが許容できるレベルである。
但し、上記の印字耐久性の評価が著しく悪化した結果途中で終了した場合は、その時点でトナー漏れ性の評価を中止した。
【０１１５】
評価基準
レベル０：１５，０００枚印字しても、サイドシールからトナー漏れなし。
レベル１：１０，００１〜１５，０００枚印字した時点でサイドシールから少量のトナー漏れあり。
レベル２：５，００１〜１０，０００枚印字した時点でサイドシールから少量のトナー漏れあり。
レベル３：１〜５，０００枚印字した時点でサイドシールから少量のトナー漏れあり。
レベル４：１〜５，０００枚印字した時点でサイドシールから大量のトナー漏れあり。
【０１１６】
（ｃ）細線再現性
細線再現性試験には、市販の非磁性一成分現像方式のプリンター（印刷スピード：Ａ４サイズ２０枚／分）を用い、現像装置のトナーカートリッジに、トナーを充填した後、印字用紙をセットした。
常温常湿（Ｎ／Ｎ）環境下（温度：２３℃、湿度：５０％）で、２４時間放置した後、同環境下にて、２×２ドットライン（幅約８５μｍ）で連続して線画像を形成し、１０，０００枚まで連続印刷を行った。
５００枚毎に、印字評価システム（ＹＡ−ＭＡ社製、商品名：ＲＴ２０００）を用いて線画像の濃度分布データを採取した。
採取した線画像の濃度分布データより、濃度の最大値の半値における線画像の線の全幅を線幅とし、１枚目に採取した印字用紙に形成された線幅を基準にして、当該線幅の差を１０μｍ以下に維持できる連続印刷枚数を調べた。
なお、表１中、「１００００＜」とあるのは、１０，０００枚の時点においても、線幅の差を１０μｍ以下に維持できたことを示す。
【０１１７】
実施例１〜実施例６、及び比較例１〜比較例６の静電荷像現像剤の測定及び評価結果を、酸化亜鉛微粒子及び無機微粒子Ａの平均粒径等と併せて表１に示す。なお、表１中、酸化亜鉛微粒子の「平均長径又は平均粒径」の項目については、針状酸化亜鉛微粒子１及び針状酸化亜鉛微粒子２については平均長径を、酸化亜鉛微粒子３及び酸化亜鉛微粒子４については平均粒径を、それぞれ指すものとする。
【０１１８】
【表１】
2014164246.tif 000002
【０１１９】
３．静電荷像現像剤（トナー）の評価
以下、表１を参照しながら、トナーの評価結果について検討する。
表１より、比較例１のトナーは、酸化亜鉛微粒子を含有しないトナーである。表１より、比較例１のトナーは、最低定着温度が１４５℃、印字耐久性試験における連続印刷枚数が１５，０００枚を超え、細線再現性試験における連続印刷枚数が１０，０００枚を超える。したがって、比較例１のトナーは、少なくとも低温定着性、印字耐久性、及び細線再現性に問題は見られない。
しかし、比較例１のトナーにおいては、１〜５，０００枚印字した時点でサイドシールから大量のトナー漏れが見られた（トナー漏れ性：レベル４）。比較例１のトナー漏れ性は、実施例１〜実施例６、及び比較例１〜比較例６中、最も悪い結果である。
したがって、酸化亜鉛微粒子を含有しない比較例１のトナーは、連続印字後におけるトナー漏れが極めて生じやすいことが分かる。
【０１２０】
表１より、比較例２のトナーは、球形無機微粒子Ａを含有しないトナーである。表１より、比較例２のトナーは、最低定着温度が１４０℃、トナー漏れ性の評価がレベル１である。したがって、比較例２のトナーは、少なくとも低温定着性、及びトナー漏れ性に問題は見られない。
しかし、比較例２のトナーにおいては、印字耐久性試験における連続印刷枚数が５，０００枚と極めて少なく、細線再現性試験における連続印刷枚数が１，０００枚と極めて少ない。これら試験における比較例２の連続印刷枚数は、実施例１〜実施例６、及び比較例１〜比較例６中、最も少ない。
したがって、個数平均一次粒径が３６〜３００ｎｍであり、且つ球形度が１．００〜１．２０である球形無機微粒子Ａを含有しない比較例２のトナーは、印字耐久性及び細線再現性に極めて劣ることが分かる。
【０１２１】
表１より、比較例３のトナーは、球形度が１．２４であるシリカ微粒子ａ３を含有するトナーである。表１より、比較例３のトナーは、最低定着温度が１５０℃、印字耐久性試験における連続印刷枚数が１５，０００枚を超え、トナー漏れ性の評価がレベル０である。したがって、比較例３のトナーは、少なくとも低温定着性、印字耐久性、及びトナー漏れ性に問題は見られない。
しかし、比較例３のトナーにおいては、細線再現性試験における連続印刷枚数が３，０００枚と少ない。
したがって、球形度が１．２０を超える無機微粒子を含有する比較例３のトナーは、細線再現性に劣ることが分かる。
【０１２２】
表１より、比較例４のトナーは、平均長径が１００ｎｍである針状酸化亜鉛微粒子２を含有するトナーである。表１より、比較例４のトナーは、最低定着温度が１５５℃であり、印字耐久性試験における連続印刷枚数が１５，０００枚を超え、細線再現性試験における連続印刷枚数が１０，０００枚を超える。したがって、比較例４のトナーは、少なくとも低温定着性、印字耐久性、及び細線再現性に問題は見られない。
しかし、比較例４のトナーにおいては、１〜５，０００枚印字した時点でサイドシールから少量のトナー漏れが見られた（トナー漏れ性：レベル３）。
したがって、平均長径が２００ｎｍ未満である針状酸化亜鉛微粒子を含有する比較例４のトナーは、連続印字後におけるトナー漏れが生じやすいことが分かる。
【０１２３】
表１より、比較例５のトナーは、平均粒径が３４ｎｍの不定形の酸化亜鉛微粒子３を含有するトナーである。表１より、比較例５のトナーは、印字耐久性試験における連続印刷枚数が１５，０００枚を超え、細線再現性試験における連続印刷枚数が１０，０００枚を超える。したがって、比較例５のトナーは、少なくとも印字耐久性、及び細線再現性に問題は見られない。
しかし、比較例５のトナーは、最低定着温度が１６０℃と極めて高い。これは、実施例１〜実施例６、及び比較例１〜比較例６中、最も高い温度である。また、比較例５のトナーにおいては、１〜５，０００枚印字した時点でサイドシールから少量のトナー漏れが見られた（トナー漏れ性：レベル３）。
したがって、平均粒径が２００ｎｍ未満の不定形の酸化亜鉛微粒子を含有する比較例５のトナーは、低温定着性に極めて劣り、連続印字後におけるトナー漏れが生じやすいことが分かる。特に低温定着性の悪化については、酸化亜鉛微粒子の平均粒径が極めて小さいため、着色樹脂粒子１つ当たりに付着する酸化亜鉛微粒子の数が多くなったためであると考えられる。
【０１２４】
表１より、比較例６のトナーは、平均粒径が２００ｎｍの不定形の酸化亜鉛微粒子４を含有するトナーである。表１より、比較例６のトナーは、最低定着温度が１５０℃であり、印字耐久性試験における連続印刷枚数が１５，０００枚を超え、細線再現性試験における連続印刷枚数が９，０００枚である。したがって、比較例５のトナーは、少なくとも低温定着性、印字耐久性、及び細線再現性に問題は見られない。
しかし、比較例６のトナーにおいては、１〜５，０００枚印字した時点でサイドシールから少量のトナー漏れが見られた（トナー漏れ性：レベル３）。
したがって、平均粒径が２００ｎｍの不定形の酸化亜鉛微粒子を含有する比較例６のトナーは、連続印字後におけるトナー漏れが生じやすいことが分かる。
【０１２５】
一方、表１より、実施例１〜実施例６のトナーは、個数平均一次粒径が７０ｎｍであり且つ球形度が１．０９である球形シリカ微粒子ａ１、又は個数平均一次粒径が１１５ｎｍであり且つ球形度が１．０９である球形シリカ微粒子ａ２を含有し、さらに、平均長径が９００ｎｍであり且つアスペクト比が１５である針状酸化亜鉛微粒子１を含有するトナーである。表１より、実施例１〜実施例６のトナーは、最低定着温度が１５５℃以下と低く、印字耐久性試験における連続印刷枚数が１３，０００枚以上と多く、細線再現性試験における連続印刷枚数が９，０００枚以上と多く、トナー漏れ性の評価がレベル０〜２の範囲内である。
よって、外添剤として、個数平均一次粒径が３６〜３００ｎｍであり且つ球形度が１．００〜１．２０である球形無機微粒子Ａ、及び、平均長径が２００〜１，５００ｎｍであり且つアスペクト比が３〜２０である針状酸化亜鉛微粒子を含有する実施例１〜実施例６のトナーは、優れた低温定着性を発揮し、常温常湿（Ｎ／Ｎ）環境下における印字耐久性や細線再現性に優れ、且つ、トナー漏れの発生が極めて少ないトナーであることが分かる。
【０１２６】
以下、外添剤の含有量等が、トナー特性に与える影響について検討する。
まず、針状酸化亜鉛微粒子１の含有量の条件のみが異なる実施例１（含有量：０．２部）、実施例２（含有量：０．４部）、実施例３（含有量：０．１部）、及び比較例１（含有量：０部）を比較する。
表１より、実施例２のトナーは、実施例１のトナーと比較して、最低定着温度がやや高い。また、実施例３のトナーは、実施例１のトナーと比較して、トナー漏れの可能性がやや高い。さらに、比較例１のトナーは、トナー漏れが極めて生じやすい。
以上の結果から、針状酸化亜鉛微粒子の含有量が多いほど、針状酸化亜鉛微粒子の効果であるトナー漏れの抑制効果が高くなる一方、低温定着性にやや劣ることになり、その逆として、針状酸化亜鉛微粒子の含有量が少ないほど、低温定着性に優れる一方、トナー漏れの抑制効果がやや小さくなると推測される。
【０１２７】
次に、球形シリカ微粒子ａ１の含有量の条件のみが異なる実施例１（含有量：１部）、実施例４（含有量：０．５部）、実施例５（含有量：１．５部）、及び比較例２（含有量：０部）を比較する。
表１より、実施例５のトナーは、実施例１のトナーと比較して、最低定着温度がやや高く、トナー漏れの可能性がやや高い。また、実施例４のトナーは、実施例１のトナーと比較して、印字耐久性及び細線再現性にやや劣る。さらに、比較例２のトナーは、印字耐久性及び細線再現性に極めて劣る。
以上の結果から、球形シリカ微粒子Ａの含有量が多いほど、印字耐久性及び細線再現性に優れる一方、低温定着性にやや劣り且つトナー漏れもやや発生しやすくなり、その逆として、球形シリカ微粒子Ａの含有量が少ないほど、低温定着性に優れ且つトナー漏れの抑制効果も高くなる一方、印字耐久性及び細線再現性にやや劣ると推測される。
【０１２８】
続いて、球形シリカ微粒子Ａの個数平均一次粒径の条件のみが異なる実施例５（個数平均一次粒径：７０ｎｍ）、及び実施例６（個数平均一次粒径：１１５ｎｍ）を比較する。
表１より、実施例６のトナーは、実施例５のトナーと比較して、印字耐久性にやや劣るものの、トナー漏れの可能性がやや低い。
以上の結果から、球形シリカ微粒子Ａの個数平均一次粒径が大きいほど、トナー漏れの抑制効果が高くなる一方、印字耐久性にやや劣り、その逆として、球形シリカ微粒子Ａの個数平均一次粒径が小さいほど、印字耐久性に優れる一方、トナー漏れもやや発生しやすくなると推測される。